(57)【要約】  螺旋状に巻かれた銅線（７１）で構成されたコイル（７００）と、コイル（７００）を被覆した被覆体と、を備えた、空芯リアクトル（７０）において、銅線（７１）が合成高分子化合物Ａを用いて被覆されていることを特徴としている。【特許請求の範囲】
【請求項１】
被覆された導線において、
導線を被覆した被覆膜が、少なくとも１種の第１有機珪素ポリマーと少なくとも１種の第２有機珪素ポリマーとを連結してなる第３有機珪素ポリマーを、複数連結して構成された、合成高分子化合物Ａを含有しており、
第１有機珪素ポリマーが、シロキサン結合による橋かけ構造を有しており、
第２有機珪素ポリマーが、シロキサン結合による線状連結構造を有しており、
第３有機珪素ポリマーが、第１有機珪素ポリマーと第２有機珪素ポリマーとをシロキサン結合によって交互に且つ線状に連結して構成されており、且つ、２万〜８０万の重量平均分子量を有しており、
合成高分子化合物Ａが、複数の第３有機珪素ポリマーを付加反応により生成される共有結合によって連結して構成された、三次元の立体構造を有していることを特徴とする高耐熱導線。
【請求項２】
螺旋状に巻かれた導線を有するコイルと、コイルを被覆した被覆体と、を備えた、高耐熱電磁機器において、
コイルの隣接する導線の間に、隣接する導線同士を絶縁するよう、導線に沿って、絶縁テープが設けられていることを特徴とする高耐熱電磁機器。
【請求項３】
絶縁テープが、接着剤によって導線に貼り付けられている、請求項２記載の高耐熱電磁機器。
【請求項４】
螺旋状に巻かれた導線を有するコイルと、コイルを被覆した被覆体と、を備えた、高耐熱電磁機器において、
コイルが、導線と、導線を被覆する被覆膜とで、構成されており、
上記被覆膜が、少なくとも１種の第１有機珪素ポリマーと少なくとも１種の第２有機珪素ポリマーとを連結してなる第３有機珪素ポリマーを、複数連結して構成された、合成高分子化合物Ａを含有しており、
第１有機珪素ポリマーが、シロキサン結合による橋かけ構造を有しており、
第２有機珪素ポリマーが、シロキサン結合による線状連結構造を有しており、
第３有機珪素ポリマーが、第１有機珪素ポリマーと第２有機珪素ポリマーとをシロキサン結合によって交互に且つ線状に連結して構成されており、且つ、２万〜８０万の重量平均分子量を有しており、
合成高分子化合物Ａが、複数の第３有機珪素ポリマーを付加反応により生成される共有結合によって連結して構成された、三次元の立体構造を有していることを特徴とする高耐熱電磁機器。
【請求項５】
絶縁テープが、少なくとも１種の第１有機珪素ポリマーと少なくとも１種の第２有機珪素ポリマーとを連結してなる第３有機珪素ポリマーを、複数連結して構成された、合成高分子化合物Ａを含有しており、
第１有機珪素ポリマーが、シロキサン結合による橋かけ構造を有しており、
第２有機珪素ポリマーが、シロキサン結合による線状連結構造を有しており、
第３有機珪素ポリマーが、第１有機珪素ポリマーと第２有機珪素ポリマーとをシロキサン結合によって交互に且つ線状に連結して構成されており、且つ、２万〜８０万の重量平均分子量を有しており、
合成高分子化合物Ａが、複数の第３有機珪素ポリマーを付加反応により生成される共有結合によって連結して構成された、三次元の立体構造を有している、請求項２又は３に記載の高耐熱電磁機器。
【請求項６】
被覆体が、少なくとも１種の第１有機珪素ポリマーと少なくとも１種の第２有機珪素ポリマーとを連結してなる第３有機珪素ポリマーを、複数連結して構成された、合成高分子化合物Ａを含有しており、
第１有機珪素ポリマーが、シロキサン結合による橋かけ構造を有しており、
第２有機珪素ポリマーが、シロキサン結合による線状連結構造を有しており、
第３有機珪素ポリマーが、第１有機珪素ポリマーと第２有機珪素ポリマーとをシロキサン結合によって交互に且つ線状に連結して構成されており、且つ、２万〜８０万の重量平均分子量を有しており、
合成高分子化合物Ａが、複数の第３有機珪素ポリマーを付加反応により生成される共有結合によって連結して構成された、三次元の立体構造を有している、請求項２ないし５のいずれか１つに記載の高耐熱電磁機器。
【請求項７】
絶縁テープが、導線の両側縁から僅かにはみ出しており、
被覆体が、隣接する当該はみ出し部分の間を埋めている、請求項２、３、５、又は６に記載の高耐熱電磁機器。
【請求項８】
第１有機珪素ポリマーが２００〜７万の重量平均分子量を有しており、
第２有機珪素ポリマーが５０００〜２０万の重量平均分子量を有しており、
第１有機珪素ポリマーの重量平均分子量が第２有機珪素ポリマーの重量平均分子量より小さい、請求項１及び４ないし６のいずれか１つに記載の高耐熱電磁機器。
【請求項９】
合成高分子化合物Ａが、４Ｗ／ｍＫ以上の熱伝導率を有する絶縁性セラミックス微粒子を含有している、請求項６記載の高耐熱電磁機器。
【請求項１０】
絶縁性セラミックスが、窒化アルミニウム、酸化ベリリウム、アルミナ、炭化珪素、ダイヤモンド、窒化ホウ素、及び窒化ケイ素の内の少なくとも１種類である、請求項９記載の高耐熱電磁機器。
【請求項１１】
絶縁性セラミックス微粒子が、０．０１〜５０μｍの粒径を有している、請求項９記載の高耐熱電磁機器。
【請求項１２】
合成高分子化合物Ａに対する絶縁性セラミックス微粒子の体積充填率が、１５％ｖｏｌ〜８５％ｖｏｌである、請求項９記載の高耐熱電磁機器。
【請求項１３】
微粒子が、粒径の異なる複数種類の微粒子を含んでおり、それらの微粒子の粒径比が、１：１／１０〜１：１／２００の範囲にある、請求項９記載の高耐熱電磁機器。
【発明の詳細な説明】
【技術分野】
【０００１】
本発明は、高い耐熱性を有する被覆された導線、更には、高い耐熱性を有する電磁機器に関するものである。電磁機器としては、例えば、変圧器、リアクトル等がある。
【背景技術】
【０００２】
変圧器、リアクトル、モーター、発電機等に代表される電磁機器では、火災防止等の安全性の観点から、コイルを不燃性の容器内に設置するとともに不燃性の絶縁油やガスを容器内に充満させていた。しかしながら、絶縁油として使用されるポリ塩化ビフェニルやガスとして使用される六弗化硫黄は、地球環境保護の観点から、使用が制限されるようになってきた。そこで、近年では、不燃性ではない樹脂によってコイル若しくは機器全体を被覆（「モールド」とも言う）して絶縁した、モールド電磁機器が広く使用され始めている。【０００３】
一方、変圧器、リアクトル、モーター、発電機等を構成するコイルには、各種の構造のものがあり、製作方法にも違いがあるが、最終的には、導線が螺旋状に巻かれた状態となるよう構成されている。このようなコイルにおける隣接する導線間の絶縁は、導線用被覆材（例えば絶縁ワニス）やコイルのモールド材料によって、導線を被覆する被覆膜を形成することにより、実現されていた。【０００４】
また、従来のモールド変圧器、例えば、３相の変圧器では、各相のコイルが、鉄芯を取り巻くように構成された低電圧の二次コイルと、二次コイルの外側に設けられた高電圧の一次コイルと、を有している。そして、両コイルは、モールド材料で被覆されていた。鉄芯モールドリアクトルも略同様であった。【０００５】
すなわち、従来のモールド変圧器、モールドリアクトル、モールドコイルを用いたモーターや発電機は、導線と被覆膜とからなるコイルと、モールド材料からなる被覆体と、を備えている。そして、導線用被覆材やモールド材料として、エポキシ樹脂やシリコン樹脂が用いられていた。
【特許文献１】特開２００３−１５８０１８
【特許文献２】特開２００２−１５８１１８
【非特許文献１】「電気工学ハンドブック（第６版）」（電気学会発行）の１９０頁〜１９２頁、６９９頁〜７０１頁、７２７頁〜７３０頁
【発明の開示】
【発明が解決しようとする課題】
【０００６】
ところで、エポキシ樹脂の耐熱性は、それほど高くなく、通常１８０℃以上で劣化して、柔軟性が乏しくなり、堅くなる。そのため、エポキシ樹脂を用いた従来のモールド変圧器では、コイルの使用温度の上限が７０〜１２０℃程度に設定されており、使用中に上限温度を超えないようにファンで冷却する場合が多い。しかしながら、使用中に、大きな短絡電流や雷サージ電流が流れると、コイルの温度が上記上限温度を超えることがある。そのような場合には、エポキシ樹脂が堅くなる恐れがある。そのため、コイルの温度が高温から室温に戻る時に、エポキシ樹脂の内部すなわち被覆膜や被覆体の内部に多数のクラックが発生する恐れがある。被覆膜や被覆体にクラックが発生すると、コイルは、リーク電流が増大するとともに高電界にも耐えることができなくなり、耐電圧性が悪くなる。【０００７】
また、シリコン樹脂は、エポキシ樹脂に比して耐熱性が良いが、それでも２００℃程度が上限温度である。そのため、シリコン樹脂を用いた従来のモールド変圧器では、コイルの温度が２００℃以上になると、シリコン樹脂に含まれているポリメチルフェニルシロキサンの柔軟性が乏しくなり、更に、コイルの温度が空気中で２２０℃以上になると、ポリメチルフェニルシロキサンの表面がガラス化して完全に堅くなってしまう。これは、ポリメチルフェニルシロキサンの側鎖のメチル基やフェニル基が分解して蒸発するからであると推察される。そのような場合に、コイルの温度が高温から室温に戻ると、ポリメチルフェニルシロキサンの内部すなわち被覆膜や被覆体の内部に多数のボイドやクラックが発生する。被覆膜や被覆体にボイドやクラックが発生すると、コイルは、リーク電流が増大するとともに高電界にも耐えることができなくなり、耐電圧性が悪くなる。【０００８】
更に、エポキシ樹脂やシリコン樹脂は、熱伝導率が、０．１〜１．０Ｗ／ｍＫであり、比較的低いので、コイルで発生した熱を十分に放散できない。そのため、エポキシ樹脂やシリコン樹脂でコイルを被覆した場合には、被覆しない場合よりも、定格容量を小さく設定しなければならなかった。また、エポキシ樹脂やシリコン樹脂でコイルを被覆した場合には、熱の放散性が悪いので、定格電流を上回る比較的短時間の短絡電流によって、コイルの温度が上昇する。その結果、場合によっては、被覆膜、被覆体、更には、一次コイルと二次コイルとの接触を防ぐために両者間に設けた混触防止板等が、熱破壊されて、耐電圧性が損なわれていた。【０００９】
以上のように、従来のモールド変圧器、モールドリアクトル、モールドコイルを用いたモーターや発電機等の、モールド電磁機器は、耐熱性や熱放散性が十分でなく、高温では高電界に耐えることができず、耐電圧性が悪いという問題を有していた。【００１０】
本発明は、耐熱性が高い電磁機器を提供すること、更には、熱放散性にも優れている高耐熱電磁機器を提供すること、を目的としている。
【課題を解決するための手段】
【００１１】
本願の第１発明は、被覆された導線において、導線を被覆した被覆膜が、少なくとも１種の第１有機珪素ポリマーと少なくとも１種の第２有機珪素ポリマーとを連結してなる第３有機珪素ポリマーを、複数連結して構成された、合成高分子化合物Ａを含有しており、第１有機珪素ポリマーが、シロキサン結合による橋かけ構造を有しており、第２有機珪素ポリマーが、シロキサン結合による線状連結構造を有しており、第３有機珪素ポリマーが、第１有機珪素ポリマーと第２有機珪素ポリマーとをシロキサン結合によって交互に且つ線状に連結して構成されており、且つ、２万〜８０万の重量平均分子量を有しており、合成高分子化合物Ａが、複数の第３有機珪素ポリマーを付加反応により生成される共有結合によって連結して構成された、三次元の立体構造を有していることを特徴としている。【００１２】
本願の第２発明は、螺旋状に巻かれた導線を有するコイルと、コイルを被覆した被覆体と、を備えた、高耐熱電磁機器において、コイルの隣接する導線の間に、隣接する導線同士を絶縁するよう、導線に沿って、絶縁テープが設けられていることを特徴としている。【００１３】
絶縁テープは、例えばエポキシ樹脂のフィルムで形成してもよいが、後述する合成高分子化合物Ａを含有したフィルムで形成するのが好ましい。【００１４】
本願の第３発明は、上記第２発明において、絶縁テープが、接着剤によって導線に貼り付けられているものである。【００１５】
本願の第４発明は、螺旋状に巻かれた導線を有するコイルと、コイルを被覆した被覆体と、を備えた、高耐熱電磁機器において、コイルが、導線と、導線を被覆した被覆膜とで、構成されており、上記被覆膜が、少なくとも１種の第１有機珪素ポリマーと少なくとも１種の第２有機珪素ポリマーとを連結してなる第３有機珪素ポリマーを、複数連結して構成された、合成高分子化合物Ａを含有しており、第１有機珪素ポリマーが、シロキサン結合による橋かけ構造を有しており、第２有機珪素ポリマーが、シロキサン結合による線状連結構造を有しており、第３有機珪素ポリマーが、第１有機珪素ポリマーと第２有機珪素ポリマーとをシロキサン結合によって交互に且つ線状に連結して構成されており、且つ、２万〜８０万の重量平均分子量を有しており、合成高分子化合物Ａが、複数の第３有機珪素ポリマーを付加反応により生成される共有結合によって連結して構成された、三次元の立体構造を有していることを特徴としている。【００１６】
本願の第５発明は、上記第２又は第３発明において、絶縁テープが、少なくとも１種の第１有機珪素ポリマーと少なくとも１種の第２有機珪素ポリマーとを連結してなる第３有機珪素ポリマーを、複数連結して構成された、合成高分子化合物Ａを含有しており、第１有機珪素ポリマーが、シロキサン結合による橋かけ構造を有しており、第２有機珪素ポリマーが、シロキサン結合による線状連結構造を有しており、第３有機珪素ポリマーが、第１有機珪素ポリマーと第２有機珪素ポリマーとをシロキサン結合によって交互に且つ線状に連結して構成されており、且つ、２万〜８０万の重量平均分子量を有しており、合成高分子化合物Ａが、複数の第３有機珪素ポリマーを付加反応により生成される共有結合によって連結して構成された、三次元の立体構造を有しているものである。【００１７】
本願の第６発明は、上記第２ないし第５発明のいずれか１つの発明において、被覆体が、少なくとも１種の第１有機珪素ポリマーと少なくとも１種の第２有機珪素ポリマーとを連結してなる第３有機珪素ポリマーを、複数連結して構成された、合成高分子化合物Ａを含有しており、第１有機珪素ポリマーが、シロキサン結合による橋かけ構造を有しており、第２有機珪素ポリマーが、シロキサン結合による線状連結構造を有しており、第３有機珪素ポリマーが、第１有機珪素ポリマーと第２有機珪素ポリマーとをシロキサン結合によって交互に且つ線状に連結して構成されており、且つ、２万〜８０万の重量平均分子量を有しており、合成高分子化合物Ａが、複数の第３有機珪素ポリマーを付加反応により生成される共有結合によって連結して構成された、三次元の立体構造を有しているものである。【００１８】
上記第１発明及び第４ないし第６発明において、第１有機珪素ポリマーは、ポリフェニルシルセスキオキサン、ポリメチルシルセスキオキサン、ポリメチルフェニルシルセスキオキサン、ポリエチルシルセスキオキサン、及びポリプロピルシルセスキオキサンの内から選択された少なくとも１種類である。【００１９】
また、第２有機珪素ポリマーは、ポリジメチルシロキサン、ポリジエチルシロキサン、ポリジフェニルシロキサン、及びポリメチルフェニルシロキサンの内から選択された少なくとも１種類である。【００２０】
また、シロキサン結合は、Ｓｉ−Ｏ結合のことである。【００２１】
また、第３有機珪素ポリマーは、第１有機珪素ポリマーと第２有機珪素ポリマーとを、シロキサン結合によって交互に且つ線状に連結して構成されている。例えば、第１有機珪素ポリマーを「Ｘ」とし、第２有機珪素ポリマーを「Ｙ」とすると、第３有機珪素ポリマーは、「−Ｘ−Ｙ−Ｘ−Ｙ−」の構造を有している。また、例えば、２種類の第１有機珪素ポリマーと２種類の第２有機珪素ポリマーを用いる場合において、第１有機珪素ポリマーを「Ｘ１」、「Ｘ２」とし、第２有機珪素ポリマーを「Ｙ１」、「Ｙ２」とすると、第３有機珪素ポリマーは、「−Ｘ１−Ｙ１−Ｘ２−Ｙ２−」や「−Ｘ１−Ｙ２−Ｘ２−Ｙ１−」等の構造を有している。【００２２】
更に、合成高分子化合物Ａは、複数の第３有機珪素ポリマーがアルキレン基によって連結されるのが、好ましい。【００２３】
本願の第７発明は、上記第２、第３、第５、又は第６発明において、絶縁テープが、導線の両側縁から僅かにはみ出しており、被覆体が、隣接する当該はみ出し部分の間を埋めているものである。【００２４】
本願の第８発明は、上記第１発明及び第４ないし第６発明のいずれか１つの発明において、第１有機珪素ポリマーが２００〜７万の重量平均分子量を有しており、第２有機珪素ポリマーが５０００〜２０万の重量平均分子量を有しており、第１有機珪素ポリマーの重量平均分子量が第２有機珪素ポリマーの重量平均分子量より小さいものである。【００２５】
本願の第９発明は、上記第６発明において、合成高分子化合物Ａが、４Ｗ／ｍＫ以上の熱伝導率、例えば４〜２５００Ｗ／ｍＫの熱伝導率を有する絶縁性セラミックス微粒子を含有しているものである。【００２６】
本願の第１０発明は、上記第９発明において、絶縁性セラミックスが、窒化アルミニウム、酸化ベリリウム、アルミナ、炭化珪素、ダイヤモンド、窒化ホウ素、及び窒化ケイ素の内の少なくとも１種類であるものである。【００２７】
本願の第１１発明は、上記第９発明において、絶縁性セラミックス微粒子が、０．０１〜５０μｍの粒径を有しているものである。【００２８】
本願の第１２発明は、上記第９発明において、合成高分子化合物Ａに対する絶縁性セラミックス微粒子の体積充填率が、１５％ｖｏｌ〜８５％ｖｏｌであるものである。【００２９】
本願の第１３発明は、上記第９発明において、微粒子が、粒径の異なる複数種類の微粒子を含んでおり、それらの微粒子の粒径比が、１：１／１０〜１：１／２００の範囲にあるものである。
【発明の効果】
【００３０】
本願の第１発明によれば、被覆膜を構成する合成高分子化合物Ａが、第１有機珪素ポリマーと第２有機珪素ポリマーとを連結してなる第３有機珪素ポリマーを含んでいるので、被覆膜自体の、柔軟性と、耐熱性及び耐電圧性とを、両立できる。【００３１】
すなわち、第１有機珪素ポリマーは、絶縁性及び耐熱性に優れているが、流動性や硬化後の柔軟性が非常に悪い。これに対して、第２有機珪素ポリマーは、流動性や柔軟性が良好である。したがって、両ポリマーを連結することによって、両ポリマーの利点を発揮できる。【００３２】
したがって、上記第１発明によれば、被覆膜の、耐熱性及び耐電圧性等の特性を、向上できる。【００３３】
しかも、合成高分子化合物Ａは、銅、アルミニウム、ステンレス等の金属に対して、接着性が極めて良好であり、これらに強固に付着する。したがって、合成高分子化合物Ａは、導線の表面に、強固に付着する。それ故、導線と被覆膜との間に、隙間のない強固な密着状態を実現でき、高い耐湿性を得ることができる。その結果、導線の信頼性を向上できる。【００３４】
したがって、上記第１発明によれば、導線の、耐熱性及び耐電圧性等の特性、及び信頼性を、向上できる。【００３５】
更に、合成高分子化合物Ａは、紫外線及び可視光線に対する高い透光性を有している。それ故、導線の被覆工程において、合成高分子化合物Ａを導線に付着させて硬化させる前及び後に、気泡やボイド等が存在しないことを目視により確かめることができる。したがって、生産性を著しく向上できる。【００３６】
本願の第２発明によれば、コイルの隣接する導線同士の絶縁を、簡単な構成で且つ確実に実現できる。【００３７】
しかも、導線と絶縁テープとを重ねた状態で螺旋状に巻いてコイルを構成するだけで、上記絶縁を実現できるので、製造が容易である。【００３８】
本願の第３発明によれば、コイルを製作する際に、絶縁テープと導線とを一体物として取り扱うことができるので、コイルの生産性を著しく向上できる。しかも、絶縁テープを、コイルの隣接する導線間に確実に位置させることができるので、コイルの隣接する導線間の絶縁を確実に確保できる。【００３９】
本願の第４発明によれば、被覆膜を構成する合成高分子化合物Ａが、第１有機珪素ポリマーと第２有機珪素ポリマーとを連結してなる第３有機珪素ポリマーを含んでいるので、被覆膜自体の、柔軟性と、耐熱性及び耐電圧性とを、両立できる。【００４０】
すなわち、第１有機珪素ポリマーは、絶縁性及び耐熱性に優れているが、粘度が大きすぎるので、流動性や硬化後の柔軟性が非常に悪い。これに対して、第２有機珪素ポリマーは、流動性や柔軟性が良好である。したがって、両ポリマーを連結することによって、両ポリマーの利点を発揮できる。【００４１】
したがって、上記第４発明によれば、被覆膜の、耐熱性及び耐電圧性等の特性を、向上できる。【００４２】
しかも、合成高分子化合物Ａは、(a)銅、アルミニウム、ステンレス等の金属、(b)芳香族ポリアミド（アラミド紙）、エナメル等の絶縁材や被覆材、(c)エポキシ樹脂、アクリル樹脂、フェノール樹脂等の樹脂類、及び(d)ガラス類に対して、接着性が極めて良好であり、これらに強固に付着する。したがって、合成高分子化合物Ａは、導線の表面や被覆体のモールド材料の表面に、強固に付着する。それ故、導線と被覆膜との間、及び被覆膜と被覆体との間に、隙間のない強固な密着状態を実現でき、高い耐湿性を得ることができる。その結果、モールド電磁機器の信頼性を向上できる。【００４３】
したがって、上記第４発明によれば、モールド電磁機器の、耐熱性及び耐電圧性等の特性、及び信頼性を、向上できる。【００４４】
更に、合成高分子化合物Ａは、紫外線及び可視光線に対する高い透光性を有している。それ故、導線の被覆工程において、ケースや金型に導線をセットして合成高分子化合物Ａを流し込んだ時、合成高分子化合物Ａが硬化する前に、気泡やボイド等が存在しないことを目視により確かめることができる。したがって、生産性を著しく向上できる。【００４５】
本願の第５発明によれば、絶縁テープを構成する合成高分子化合物Ａが、第１有機珪素ポリマーと第２有機珪素ポリマーとを連結してなる第３有機珪素ポリマーを含んでいるので、絶縁テープ自体の、柔軟性と、耐熱性及び耐電圧性とを、両立できる。【００４６】
すなわち、第１有機珪素ポリマーは、絶縁性及び耐熱性に優れているが、粘度が大きすぎるので、流動性や硬化後の柔軟性が非常に悪い。これに対して、第２有機珪素ポリマーは、流動性や柔軟性が良好である。したがって、両ポリマーを連結することによって、両ポリマーの利点を発揮できる。【００４７】
したがって、上記第５発明によれば、コイルの、耐熱性及び耐電圧性等の特性を、向上できる。【００４８】
しかも、合成高分子化合物Ａは、銅、アルミニウム、ステンレス等の金属に対して、接着性が極めて良好であり、これらに強固に付着する。したがって、合成高分子化合物Ａは、コイルの導線の表面に、強固に付着する。それ故、導線と絶縁テープとの間に、隙間のない強固な密着状態を実現でき、高い耐湿性を得ることができる。その結果、コイルの信頼性を向上できる。【００４９】
したがって、上記第５発明によれば、モールド電磁機器の、耐熱性及び耐電圧性等の特性、及び信頼性を、向上できる。【００５０】
本願の第６発明によれば、被覆体を構成する合成高分子化合物Ａが、第１有機珪素ポリマーと第２有機珪素ポリマーとを連結してなる第３有機珪素ポリマーを含んでいるので、被覆体自体の、柔軟性と、耐熱性及び耐電圧性とを、両立できる。【００５１】
すなわち、第１有機珪素ポリマーは、絶縁性及び耐熱性に優れているが、粘度が大きすぎるので、流動性や硬化後の柔軟性が非常に悪い。これに対して、第２有機珪素ポリマーは、流動性や柔軟性が良好である。したがって、両ポリマーを連結することによって、両ポリマーの利点を発揮できる。【００５２】
したがって、上記第６発明によれば、被覆体の、耐熱性及び耐電圧性等の特性を、向上できる。【００５３】
しかも、合成高分子化合物Ａは、(a)銅、アルミニウム、ステンレス等の金属、(b)芳香族ポリアミド（アラミド紙）、エナメル等の絶縁材や被覆材、(c)エポキシ樹脂、アクリル樹脂、フェノール樹脂等の樹脂類、及び(d)ガラス類に対して、接着性が極めて良好であり、これらに強固に付着する。したがって、合成高分子化合物Ａは、コイルの導線及び絶縁テープの表面や、ケース等の表面に、強固に付着する。それ故、コイルと被覆体との間に、隙間のない強固な密着状態を実現でき、高い耐湿性を得ることができる。その結果、モールド電磁機器の信頼性を向上できる。【００５４】
したがって、上記第６発明によれば、モールド電磁機器の、耐熱性及び耐電圧性等の特性、及び信頼性を、向上できる。【００５５】
更に、合成高分子化合物Ａは、紫外線及び可視光線に対する高い透光性を有している。それ故、コイルの被覆工程において、ケースや金型にコイルをセットして合成高分子化合物Ａを流し込んだ時、合成高分子化合物Ａが硬化する前に、気泡やボイド等が存在しないことを目視により確かめることができる。したがって、生産性を著しく向上できる。【００５６】
本願の第７発明によれば、絶縁テープと被覆体とを確実に一体化できるので、コイルの絶縁性をより向上できる。特に、絶縁テープ及び被覆体が共に合成高分子化合物Ａを含有している場合には、絶縁テープと被覆体との接着をより確実に実現できるので、コイルの絶縁性を更に向上できる。【００５７】
本願の第８発明によれば、合成高分子化合物Ａの、特に、柔軟性と、耐熱性及び耐電圧性とを、共に良好なレベルで両立できる。【００５８】
すなわち、第１有機珪素ポリマーは、絶縁性及び耐熱性に優れているが、流動性や硬化後の柔軟性が非常に悪い。それ故、例えば被覆体が第１有機珪素ポリマーのみからなる場合は、被覆体を厚くすることができず、耐電圧性を向上できない。これに対して、第２有機珪素ポリマーは、流動性や柔軟性を有している。したがって、両ポリマーを連結することにより、両ポリマーの利点を発揮できる。ところで、第１有機珪素ポリマーの重量平均分子量を大きくすると、耐熱性は向上するが、柔軟性が悪くなる。一方、第２有機珪素ポリマーの分子量を大きくすると、柔軟性は向上するが、耐熱性は低下する。すなわち、第１有機珪素ポリマー及び第２有機珪素ポリマーの各々の重量平均分子量を調節することにより、合成高分子化合物Ａの、柔軟性と、耐熱性及び耐電圧性とを、所望のレベルに調節することができる。本発明では、第１有機珪素ポリマー及び第２有機珪素ポリマーの各々の重量平均分子量を望ましい大きさに設定しているので、導線の被覆膜又は絶縁テープ又は被覆体の、柔軟性と、耐熱性及び耐電圧性とを、共に良好なレベルで両立できる。【００５９】
本願の第９発明によれば、被覆体を構成する合成高分子化合物Ａの熱伝導率を増大できるので、被覆体の熱伝導率を増大できる。したがって、被覆体の熱放散性を向上でき、熱放散性が優れたモールド電磁機器を得ることができる。【００６０】
したがって、上記第９発明によれば、空冷装置等を不要にでき、電磁機器の構成を簡略化でき、該機器の小型化及び低コスト化を達成できる。【００６１】
また、上記第９発明によれば、耐熱性及び熱放散性に優れているので、電流密度を大きくして定格容量を増大させることができる。それ故、小さい定格容量で良い場合には、小型で軽量な電磁機器を得ることができる。【００６２】
本願の第１０発明によれば、モールド形の電磁機器の、熱放散性を、確実に向上できる。【００６３】
本願の第１１発明によれば、絶縁性セラミックス微粒子を、合成高分子化合物Ａの立体構造の隙間に、効果的に充填できる。【００６４】
すなわち、セラミックス微粒子は、粒径が大きすぎると、合成高分子化合物Ａに対する微粒子の体積充填率が低下し、粒径が小さすぎても、微粒子同士がお互いに凝集しやすくなるために、体積充填率が低下する。しかしながら、上述の粒径であれば、体積充填率が低下することはない。したがって、上記第１１発明によれば、４０％ｖｏｌ以上の体積充填率を実現できる。体積充填率が４０％ｖｏｌ以上であると、セラミックス微粒子同士が互いに接触する割合が大幅に増えるので、高い熱伝導率を得ることができる。【００６５】
本願の第１２発明によれば、被覆体の熱伝導率を充分に増大できる。【００６６】
本願の第１３発明によれば、合成高分子化合物Ａに対するセラミックス微粒子の体積充填率を、５０％ｖｏｌ以上に設定できる。【００６７】
なお、セラミックス微粒子は、尖った部分が少ない球形に近い形状を有するものが好ましい。これによれば、微粒子による局部的な電界集中を回避できるので、被覆体の耐電圧性を向上できる。【００６８】
また、上述のような絶縁性セラミックス微粒子を充填することにより、具体的には、２〜１２０Ｗ／ｍＫの高い熱伝導率を実現できる。【００６９】
更に、充填されたセラミックス微粒子は、合成高分子化合物Ａの結合には影響しないので、合成高分子化合物Ａの耐熱性を損ねることはない。また、上記体積充填率や形状の範囲にあるセラミックス微粒子は、合成高分子化合物Ａの耐電圧性や粘度に、若干影響を及ぼすが、実用上ほとんど問題を生じない。また、上記体積充填率や粒径の範囲にあるセラミックス微粒子は、合成高分子化合物Ａの透光性や、合成高分子化合物Ａと構成材料との接着性に、若干影響を及ぼすが、実用上ほとんど問題を生じない。
【図面の簡単な説明】
【００７０】
【図１】本発明の第１実施形態の高耐熱電磁機器である空芯リアクトルを示す斜視図である。
【図２】本発明の第４実施形態の高耐熱電磁機器であるモールド変圧器を示す斜視図である。
【符号の説明】
【００７１】
２０  モールド変圧器
１０  モールドコイル
７０  空芯リアクトル
７１  銅線
７２  絶縁テープ
７００  コイル
【発明を実施するための最良の形態】
【００７２】
以下、本発明の好適な実施形態を図に基づいて説明する。なお、各図において、各構成部材の寸法は、各構成部材の理解を容易にするために、実際の寸法とは対応していない。【００７３】
（第１実施形態）
図１は、本発明の第１実施形態の高耐熱電磁機器である空芯リアクトルを示す斜視図である。この空芯リアクトル７０は、円形巻線タイプのものであり、３ｋＶ、８０Ａ、１０μＨの定格を有している。また、空芯リアクトル７０の具体的寸法は、外形が５８ｍｍ、内径が４６ｍｍである。【００７４】
空芯リアクトル７０は、コイルがモールド材料で被覆されたモールドリアクトルであり、螺旋状に巻かれた銅線７１を有するコイル７００と、コイル７００を被覆した被覆体（図示せず）と、を備えている。銅線７１自体は、被覆されていないものである。銅線７１は、平板形状を有しており、厚さ約１．５ｍｍ及び幅約６ｍｍの寸法を有している。【００７５】
そして、本発明では、コイル７００の隣接する銅線７１の間に、隣接する銅線７１同士を絶縁するよう、銅線７１に沿って、絶縁テープ７２が設けられている。絶縁テープ７２は、ポリイミド樹脂のフィルムで形成されている。コイル７００は、銅線７１と絶縁テープ７２とを、重ねた状態で螺旋状に巻いて、構成されている。絶縁テープ７２は、約１０ｍｍの幅を有しており、銅線７１の両側縁から各々約２ｍｍはみ出すように巻かれている。すなわち、絶縁テープ７２は、銅線７１からのはみ出し部分（図示せず）を有している。【００７６】
銅線７１の両方の終端には、各々、結線用の端子７３ａ、７３ｂが取り付けられている。絶縁テープ７２は、銅線７１と端子７３ａ、７３ｂとの境目よりも約３０ｍｍ手前で終端している。【００７７】
被覆体は、端子７３ａ、７３ｂ以外のコイル７００全体を、被覆している。ここで、コイル７００の全体とは、コイル７００の内面、外面、上面、及び下面を意味する。被覆体は、コイル７００において隣接する絶縁テープ７２のはみ出し部分の間を埋めている。【００７８】
そして、被覆体は、第１有機珪素ポリマーと第２有機珪素ポリマーとを連結してなる第３有機珪素ポリマーを、複数連結して構成された、合成高分子化合物Ａを含有している。【００７９】
合成高分子化合物Ａにおいて、第１有機珪素ポリマーは、分子量が約５００のポリフェニルシルセスキオキサンである。第２有機珪素ポリマーは、分子量が約３万のポリメチルフェニルシロキサンである。第１有機珪素ポリマーと第２有機珪素ポリマーとは、シロキサン結合によって、交互に且つ線状に連結されて、第３有機珪素ポリマーを構成している。第３有機珪素ポリマーは、分子量が約７万である。そして、第１合成高分子化合物Ａは、複数の第３有機珪素ポリマーをアルキレン基によって連結して構成された、三次元の立体構造を有している。【００８０】
コイル７００の合成高分子化合物Ａによる被覆は、次のようにして行う。
まず、真空容器内に設置された合成高分子化合物Ａの第１浴槽に、コイル７００を、所定時間、浸す。この際、端子７３ａ、７３ｂは、その大部分が第１浴槽に浸らないようにする。また、この際、第１浴槽の合成高分子化合物Ａの粘度を所定の値に設定することにより、隣接する絶縁テープ７２のはみ出し部分の間に、合成高分子化合物Ａを完全に充満させることができる。次に、コイル７００を、第１浴槽から取り出し、恒温槽に入れ、１００℃〜３５０℃の範囲の所定温度で保持し、合成高分子化合物Ａを熱硬化させる。その後、真空容器内に設置された合成高分子化合物Ａの第２浴槽に、コイル７００を、所定時間、浸す。そして、コイル７００を、第２浴槽から取り出し、恒温槽に入れ、所定温度で保持し、合成高分子化合物Ａを熱硬化させる。これにより、被覆体の形成が完了する。【００８１】
上記構成の空芯リアクトル７０においては、コイル７００の隣接する銅線７１間の絶縁が、絶縁テープ７２によって達成されている。したがって、本実施形態によれば、コイル７００の隣接する銅線７１間の絶縁を、簡単な構成で且つ確実に実現できる。【００８２】
しかも、コイル７００は、銅線７１と絶縁テープ７２とを重ねた状態で螺旋状に巻くだけで構成できるので、容易に製造できる。【００８３】
更に、上記構成の空芯リアクトル７０においては、被覆体が、コイル７００において隣接する絶縁テープ７２のはみ出し部分の間を埋めているので、絶縁テープ７２と被覆体とを確実に一体化できる。【００８４】
しかも、合成高分子化合物Ａは、銅やポリイミド樹脂との接着性が良好であるので、被覆体と、銅線７１及び絶縁テープ７２とを、良好に接着できる。したがって、コイル７００の絶縁性を向上でき、ひいては、空芯リアクトル７０の信頼性を向上できる。【００８５】
また、合成高分子化合物Ａ及びポリイミド樹脂の耐熱性は、約３００℃であり、銅線のエナメル被覆材やエポキシ被覆材の耐熱性の約２倍である。それ故、空芯リアクトル７０に高電圧を印可してリアクトル動作をさせた時、銅線７１の発熱が２倍程度になっても、絶縁破壊等は生じない。したがって、上記構成の空芯リアクトル７０においては、銅線７１の厚さを、従来のリアクトルの銅線の厚さの半分より少し厚めの程度にしても、従来のリアクトルと同じリアクトル値を実現できる。但し、銅線７１の正確な厚さは、銅線７１の抵抗の温度依存性も考慮して設定する必要がある。また、銅線７１の厚さを従来のリアクトルと同じにした場合には、空芯リアクトルの直径を約半分にしても、従来のリアクトルと同じリアクトル値を実現できる。更に、コイル７００の巻き線の回数を、従来のリアクトルの１／√２程度に低減しても、従来のリアクトルと同じリアクトル値を実現できる。以上のように、上記構成の空芯リアクトル７０によれば、リアクトルの性能を損なうことなく、リアクトルの大きさや重量を従来のリアクトルよりも大幅に低減できるので、良好な経済性及び省資源化を達成できる。なお、比較対象とした従来のリアクトルでは、絶縁テープが用いられておらず、被覆体がエポキシ樹脂で構成されており、その他が空芯リアクトル７０と同じである。【００８６】
なお、本実施形態では、次のような構成を採用してもよい。
（１）第２浴槽の合成高分子化合物Ａの第１有機珪素ポリマーの分子量を第１浴槽のそれよりも大きくする。例えば、約２５００とする。これによれば、硬化後の硬度を高くすることができ、外力からの保護性を向上できる。【００８７】
（２）絶縁テープを接着剤によって平板状の銅線の一面に貼り付け、この銅線を巻いてコイルを構成する。これによれば、絶縁テープと銅線とを一体物として取り扱うことができるので、生産性を著しく向上できる。なお、接着剤は、必ずしも高い耐熱性を有するものである必要はなく、主に製作時に絶縁テープが銅線から剥がれるのを防止する機能を有するものであればよい。仮に、コイル完成後に接着剤が高温状態で分解したとしても、コイル自体は合成高分子化合物Ａで完全に被覆されているので、絶縁性が損なわれることはない。【００８８】
（３）被覆体を形成した後に、コイル７００の複数個所を縦方向にテープで巻いて、コイル７００を固定する。テープとしては、例えば、ポリイミド樹脂からなるテープを使用できる。これによれば、コイル７００の稼働時の電磁力や外部からの衝撃に対して、空芯リアクトル７０の形状を確実に維持できる。【００８９】
（第２実施形態）
本実施形態は、第１実施形態と同じ構成を有する空芯リアクトルであるが、本実施形態では、絶縁テープ７２が、第１合成高分子化合物Ａを含有したフィルムで構成されており、また、被覆体を構成する第２合成高分子化合物Ａが絶縁性セラミックス微粒子を含有しており、その他は第１実施形態と同じである。【００９０】
第１合成高分子化合物Ａは、第１有機珪素ポリマーと第２有機珪素ポリマーとを連結してなる第３有機珪素ポリマーを、複数連結して構成されている。第１有機珪素ポリマーは、分子量が約１６００のポリフェニルシルセスキオキサンである。第２有機珪素ポリマーは、分子量が約２．５万のポリメチルフェニルシロキサンである。第１有機珪素ポリマーと第２有機珪素ポリマーとは、シロキサン結合によって、交互に且つ線状に連結されて、第３有機珪素ポリマーを構成している。第３有機珪素ポリマーは、分子量が約６万である。そして、第１合成高分子化合物Ａは、複数の第３有機珪素ポリマーをアルキレン基によって連結して構成された、三次元の立体構造を有している。【００９１】
第２合成高分子化合物Ａは、第１有機珪素ポリマーと第２有機珪素ポリマーとを連結してなる第３有機珪素ポリマーを、複数連結して構成されている。第１有機珪素ポリマーは、分子量が約５０００のポリフェニルシルセスキオキサンである。第２有機珪素ポリマーは、分子量が約３万のポリメチルフェニルシロキサンである。第１有機珪素ポリマーと第２有機珪素ポリマーとは、シロキサン結合によって、交互に且つ線状に連結されて、第３有機珪素ポリマーを構成している。第３有機珪素ポリマーは、分子量が約７万である。そして、第２合成高分子化合物Ａは、複数の第３有機珪素ポリマーをアルキレン基によって連結して構成された、三次元の立体構造を有している。【００９２】
更に、第２合成高分子化合物Ａは、絶縁性セラミックスである窒化アルミニウムの微粒子を含有している。窒化アルミニウム微粒子は、約２μｍの粒径を有しており、約４９％ｖｏｌの体積充填率で第２合成高分子化合物Ａに充填されている。これにより、第２合成高分子化合物Ａは、耐熱性、耐電圧性、及び柔軟性が殆ど損なわれることなく、熱伝導率が約０．３Ｗ／ｍＫから約６．９Ｗ／ｍＫまで増大した。【００９３】
本実施形態の空芯リアクトルは、第１実施形態と同様の作用効果を発揮すると共に、特に以下のような作用効果を発揮する。
（１）絶縁テープ７２を構成する第１合成高分子化合物Ａが、被覆体を構成する第２合成高分子化合物Ａと、同種の材料であり且つ類似の組成を有しているので、第１実施形態の場合に比して、絶縁テープと被覆体との接着性をより向上できる。その結果、本実施形態の空芯リアクトルは、約３３０℃の高温においても、より良好な絶縁性を達成でき、より優れた信頼性を得ることができる。【００９４】
（２）第２合成高分子化合物Ａの熱伝導率が高いので、コイルにおける発熱を効率良く外気に放散できる。その結果、本実施形態の空芯リアクトルは、定格許容温度を従来のリアクトルと同じにした場合に、電流容量を増大でき、しかも、小型化できる。すなわち、本実施形態の空芯リアクトルによれば、定格を、３ｋＶ、１００Ａ、１０μＨに増大しても、外形や内径を約１０％小型化できるので、更に良好な経済性及び省資源化を達成できる。【００９５】
なお、本実施形態においては、絶縁テープ７２を接着剤によって銅線７１に貼り付けてもよい。【００９６】
（第３実施形態）
本実施形態は、第２実施形態と同じ構成を有する空芯リアクトルであるが、本実施形態では、絶縁テープを用いておらず、銅線７１が、第１合成高分子化合物Ａを用いて被覆されており、その他は第２実施形態と同じである。すなわち、コイル７００が、銅線７１と、第１合成高分子化合物Ａを含有した被覆膜とで、構成されている。なお、コイル７００は、被覆された銅線７１を螺旋状に巻いて構成されている。【００９７】
本実施形態においても、第１及び第２実施形態と同様の作用効果を発揮できる。【００９８】
本実施形態は、銅線７１が断面丸形形状や幅狭の断面平板形状を有する場合に、特に有効に適用できる。【００９９】
（第４実施形態）
図２は、本発明の第４実施形態の高耐熱電磁機器であるモールド変圧器を示す斜視図である。このモールド変圧器２０は、３相モールド変圧器であり、各相のコイルである３つのモールドコイル１０を有している。このモールド変圧器２０は、例えば、一次側電圧が６ｋＶ、二次側電圧が２１０Ｖ、定格容量が７５０ｋＶＡの、内鉄形のモールド変圧器である。定格電流は、一次側が６５Ａ、二次側が２０６０Ａである。モールドコイル１０は、断面が略長円の柱状に形成されている。モールドコイル１０には、図の縦方向に貫通する鉄心１５が設けられている。モールドコイル１０は、低電圧の二次コイルが内側に、高電圧の一次コイルが外側になるように、構成されている。３つのモールドコイル１０の二次コイルは、低圧端子２５にそれぞれ接続されており、一次コイルは高圧端子２６にそれぞれ接続されている。３つの鉄心１５の上下端部分を挟み込むように、上部フレーム１８と下部フレーム１９が設けられている。下部フレーム１９の両端部には、据付板２１が、防振ゴム２２を介して、取り付けられている。【０１００】
モールドコイル１０の一次コイルは、被覆された銅線が螺旋状に巻かれて構成されている。すなわち、一次コイルは、銅線と、銅線を被覆した被覆膜とで、構成されている。被覆膜の厚さは、例えば、１０μｍ〜１０００μｍである。【０１０１】
そして、被覆膜は、第１合成高分子化合物Ａを含有している。第１合成高分子化合物Ａは、第１有機珪素ポリマーと第２有機珪素ポリマーとを連結してなる第３有機珪素ポリマーを、複数連結して構成されている。第１有機珪素ポリマーは、分子量が約１６００のポリフェニルシルセスキオキサンである。第２有機珪素ポリマーは、分子量が約２．５万のポリメチルフェニルシロキサンである。第１有機珪素ポリマーと第２有機珪素ポリマーとは、シロキサン結合によって、交互に且つ線状に連結されて、第３有機珪素ポリマーを構成している。第３有機珪素ポリマーは、分子量が約６万である。そして、第１合成高分子化合物Ａは、複数の第３有機珪素ポリマーをアルキレン基によって連結して構成された、三次元の立体構造を有している。【０１０２】
モールドコイル１０の二次コイルも、一次コイルと同じく、銅線と、第１合成高分子化合物Ａを含有した被覆膜とで、構成されている。【０１０３】
モールドコイル１０は、例えば、高さ８４ｃｍ、長径５０ｃｍの、長円柱である。そして、モールドコイル１０の上下の端面及び側面には、厚さ約４〜５ｃｍの被覆体が形成されている。被覆体は、第２合成高分子化合物Ａを含有している。【０１０４】
第２合成高分子化合物Ａは、第１有機珪素ポリマーと第２有機珪素ポリマーとを連結してなる第３有機珪素ポリマーを、複数連結して構成されている。第１有機珪素ポリマーは、分子量が約３０００のポリフェニルシルセスキオキサンである。第２有機珪素ポリマーは、分子量が約１万のポリメチルフェニルシロキサンである。第１有機珪素ポリマーと第２有機珪素ポリマーとは、シロキサン結合によって、交互に且つ線状に連結されて、第３有機珪素ポリマーを構成している。第３有機珪素ポリマーは、分子量が約４万である。そして、第２合成高分子化合物Ａは、複数の第３有機珪素ポリマーをアルキレン基によって連結して構成された、三次元の立体構造を有している。【０１０５】
モールドコイル１０は、次のようにして製作する。
まず、二次コイルと一次コイルとを製作する。なお、一次コイルと二次コイルとの間には、両者間の絶縁を保つためにポリイミド樹脂等で構成された混触防止板が設けられている。次に、両コイルを、断面が略長円形の筒状の金型（図示せず）内に挿入する。このとき、金型の寸法は、金型と一次コイルとの間に４〜５ｃｍの隙間ができるように、設定されている。次に、金型を真空チャンバーに入れ、真空チャンバー内の空気を抜いて低圧とし、第２合成高分子化合物Ａを、金型内の隙間に、すなわち、金型と一次コイルとの間及び両コイルの間に、流し込む。次に、金型と両コイルを６０℃程度の温度に加熱し、第２合成高分子化合物Ａの粘度を下げて、所定時間保持し、第２合成高分子化合物Ａを上記隙間に十分に行き渡らせる。次に、金型と両コイルを約２００℃に加熱して所定時間保持し、第２合成高分子化合物Ａを硬化させる。硬化後、両コイルを金型から取り出し、型枠を除去する。これにより、一次及び二次の両コイルが被覆されて、両コイルと被覆体とからなるモールドコイル１０が得られる。【０１０６】
ところで、両コイル全体を約４〜５ｃｍの肉厚で気泡やボイドや隙間がないように覆うためには、第２合成高分子化合物Ａの粘度を適切に調節することが重要である。合成高分子化合物Ａの粘度が高すぎると、合成高分子化合物Ａが金型内に十分に行き渡ららず、両コイルと被覆体との間に隙間ができることがある。逆に、合成高分子化合物Ａの粘度を低くするために、その重量平均分子量を過度に小さくすると、耐熱性が低下する。しかるに、第２合成高分子化合物Ａにおいては、耐熱性が高く且つ硬化後に高温でも適度の柔軟性を維持できるように、重量平均分子量を設定している。このような第２合成高分子化合物Ａの粘度は約１万ｃｐである。しかし、粘度は温度に強く依存するので、本実施形態では、製作の際に、第２合成高分子化合物Ａを、上記のように一旦６０℃に加熱することによって、３０００〜５０００ｃｐ程度の低い粘度とし、それを約３時間維持し、金型内の上記隙間に十分に行き渡らせた後に、２００℃に加熱して硬化させている。【０１０７】
本実施形態のモールド変圧器２０の作動を、従来のモールド変圧器とは異なる特徴的な点に着目して、以下に説明する。なお、従来のモールド変圧器では、銅線がエポキシ樹脂系ワニスで被覆されており、被覆体がエポキシ樹脂で構成されており、その他が本実施形態のモールド変圧器２０と同じである。【０１０８】
本実施形態のモールド変圧器２０は、同一規格の従来のモールド変圧器に比して、定格電流及び短絡電流を約１．６倍にすることができた。そして、その状態で本実施形態のモールド変圧器２０を動作させると、モールドコイル１０の温度がかなり上昇するが、電気的機械的な異常は生じなかった。これは、第２合成高分子化合物Ａが、４１０℃という高い５重量％減少温度を有しており、しかも、高温でも柔軟性を維持できるからである。【０１０９】
モールドコイル１０の温度が上昇すると、鉄心１５の温度も上昇するが、鉄心１５の鉄損は、温度が高くなると減少するので、本実施形態のモールド変圧器によれば、変換効率を増大できるという効果も得ることができた。【０１１０】
従来のモールド変圧器の場合の１．５倍の短絡電流によって、本実施形態のモールド変圧器２０の一次及び二次コイルの温度は、３４０℃近くまで上昇すると推測される。しかし、この程度の温度では両コイル周辺の第２合成高分子化合物Ａは劣化しないので、本実施形態のモールド変圧器２０は、高耐電圧を維持することができた。【０１１１】
また、第２合成高分子化合物Ａは、３４０℃近くの高温でも高い柔軟性を維持できる。したがって、第２合成高分子化合物Ａは、一次コイルと二次コイルとの間に生じる電磁的な反発力を吸収することができた。それ故、モールド変圧器２０の被覆体には、クラックが生じなかった。【０１１２】
本実施形態のモールド変圧器２０は、効率が９８．２％、電圧変動率が１．７％、無負荷電流が３．５％、短絡インピーダンスが４．５％であり、高い特性を発揮できた。【０１１３】
また、本実施形態のモールド変圧器２０は、交流耐電圧印加試験、雷パルス試験、及び信頼性試験等においても、従来のモールド変圧器と同等以上の結果を得ることができた。【０１１４】
以上のように、本実施形態のモールド変圧器２０は、従来のモールド変圧器に比して、耐熱性が高く、略同形状の従来のモールド変圧器に比して、他の特性を損ねることなく、定格電流すなわち定格容量を約１．６倍に増大できた。【０１１５】
（第５実施形態）
本実施形態は、第４実施形態と同じ構成を有するモールド変圧器であるが、本実施形態では、次の点が第４実施形態とは異なっており、その他は第４実施形態と同じである。【０１１６】
すなわち、モールドコイル１０の一次コイルが、螺旋状に巻かれた銅線と、絶縁テープとで、構成されている。銅線自体は、被覆されていないものである。絶縁テープは、一次コイルにおいて隣接する銅線の間に、隣接する銅線同士を絶縁するよう、銅線に沿って、設けられている。銅線と絶縁テープとは、重ねた状態で螺旋状に巻かれている。絶縁テープは、銅線より少し大きな幅を有しており、銅線の両側縁から各々少しだけ（例えば約２ｍｍ）はみ出すように巻かれている。すなわち、絶縁テープは、銅線からのはみ出し部分を有している。【０１１７】
そして、絶縁テープは、第１合成高分子化合物Ａを含有したフィルムで形成されている。第１合成高分子化合物Ａは、第１有機珪素ポリマーと第２有機珪素ポリマーとを連結してなる第３有機珪素ポリマーを、複数連結して構成されている。第１有機珪素ポリマーは、分子量が約１６００のポリフェニルシルセスキオキサンである。第２有機珪素ポリマーは、分子量が約２．５万のポリメチルフェニルシロキサンである。第１有機珪素ポリマーと第２有機珪素ポリマーとは、シロキサン結合によって、交互に且つ線状に連結されて、第３有機珪素ポリマーを構成している。第３有機珪素ポリマーは、分子量が約６万である。そして、第１合成高分子化合物Ａは、複数の第３有機珪素ポリマーをアルキレン基によって連結して構成された、三次元の立体構造を有している。【０１１８】
モールドコイル１０の二次コイルも、一次コイルと同じく、螺旋状に巻かれた銅線と、第１合成高分子化合物Ａを含有した絶縁テープとで、構成されている。【０１１９】
本実施形態においても、第４実施形態と同様の作用効果を発揮できる。【０１２０】
本実施形態は、銅線が幅広の断面平板形状を有する場合に、特に有効に適用できる。【０１２１】
（第６実施形態）
本実施形態は、第５実施形態と同じ構成を有するモールド変圧器であるが、本実施形態では、銅線に絶縁テープが銅線の表面が露出しないように巻き付けられており、更に、絶縁テープが巻き付けられた銅線が螺旋状に巻かれて、モールドコイル１０の一次コイル及び二次コイルが構成されており、その他は第５実施形態と同じである。【０１２２】
本実施形態においても、第５実施形態と同様の作用効果を発揮できる。【０１２３】
本実施形態は、銅線が断面丸形形状や幅狭の断面平板形状を有する場合、更には、銅線が太くて一次及び二次コイルが大型である場合に、特に有効に適用できる。【０１２４】
（第７実施形態）
本実施形態は、第４実施形態と同じ形態を有するモールド変圧器であるが、本実施形態では、被覆体を構成する第２合成高分子化合物Ａが絶縁性セラミックス微粒子を含有している。【０１２５】
絶縁性セラミックスとしては、窒化アルミニウムを用いている。窒化アルミニウム微粒子は、約２μｍの粒径を有しており、約４８％ｖｏｌの体積充填率で第２合成高分子化合物Ａに充填されている。これにより、第２合成高分子化合物Ａは、耐熱性、耐電圧性、及び柔軟性が殆ど損なわれることなく、熱伝導率が約０．３Ｗ／ｍＫから約６．７Ｗ／ｍＫまで増大した。【０１２６】
本実施形態のモールド変圧器によれば、モールドコイル１０の被覆体の熱放散性が、第４実施形態の場合よりも更に向上するので、定格電流及び短絡電流を、従来のモールド変圧器の場合の約２．１倍にしても、特に電気的機械的な異常は生じなかった。【０１２７】
本実施形態のモールド変圧器の、効率、無負荷電流、及び短絡インピーダンス等の、電気的性能は、従来のモールド変圧器と殆ど同じであり、信頼性は、従来のモールド変圧器よりも優れていた。【０１２８】
以上のように、本実施形態のモールド変圧器は、第４実施形態のモールド変圧器に比して、熱放散性がより高く、略同じ形状及び寸法の従来のモールド変圧器に比して、定格電流すなわち定格容量を更に増大することができた。【０１２９】
（第８実施形態）
本実施形態は、第３実施形態と同じ構成を有する空芯リアクトルであるが、本実施形態では、第１合成高分子化合物Ａの組成が第３実施形態とは異なっており、その他は第３実施形態と同じである。【０１３０】
第１合成高分子化合物Ａは、第１有機珪素ポリマーと第２有機珪素ポリマーとを連結してなる第３有機珪素ポリマーを、複数連結して構成されている。第１有機珪素ポリマーは、分子量が約１８００のポリメチルフェニルシルセスキオキサンである。第２有機珪素ポリマーは、分子量が約３万のポリジメチルフェニルシロキサンである。第１有機珪素ポリマーと第２有機珪素ポリマーとは、シロキサン結合によって、交互に且つ線状に連結されて、第３有機珪素ポリマーを構成している。第３有機珪素ポリマーは、分子量が約６万である。そして、第１合成高分子化合物Ａは、複数の第３有機珪素ポリマーをアルキレン基によって連結して構成された、三次元の立体構造を有している。【０１３１】
本実施形態においても、第１ないし第３実施形態と同様の作用効果を発揮できる。【０１３２】
（第９実施形態）
本実施形態は、第４実施形態と同じ構成を有するモールド変圧器であるが、本実施形態では、被覆膜を構成する第１合成高分子化合物Ａの組成が第４実施形態とは異なっており、その他は第４実施形態と同じである。【０１３３】
第１合成高分子化合物Ａは、第１有機珪素ポリマーと第２有機珪素ポリマーとを連結してなる第３有機珪素ポリマーを、複数連結して構成されている。第１有機珪素ポリマーは、分子量が約１８００のポリメチルフェニルシルセスキオキサンである。第２有機珪素ポリマーは、分子量が約３万のポリジメチルフェニルシロキサンである。第１有機珪素ポリマーと第２有機珪素ポリマーとは、シロキサン結合によって、交互に且つ線状に連結されて、第３有機珪素ポリマーを構成している。第３有機珪素ポリマーは、分子量が約６万である。そして、第１合成高分子化合物Ａは、複数の第３有機珪素ポリマーをアルキレン基によって連結して構成された、三次元の立体構造を有している。【０１３４】
本実施形態においても、第４実施形態と同様の作用効果を発揮できる。【０１３５】
（第１０実施形態）
本実施形態は、高温環境下で使用される大型産業機械の、配線用絶縁電線に使用される、高耐熱導線である。高温環境とは、例えば、溶鉱炉、鍛造装置、圧延機等の、近傍の環境等を言う。大型産業機械としては、例えば、電動走行クレーン等がある。【０１３６】
使用電圧は、交流６００Ｖである。本実施形態の高耐熱導線は、銅線と、銅線を被覆した被覆膜と、からなっている。銅線は、ニッケルメッキされており、約４ｍｍの直径を有している。被覆膜は、約１．０ｍｍの厚さを有している。【０１３７】
被覆膜は、合成高分子化合物Ａを含有している。合成高分子化合物Ａは、第１有機珪素ポリマーと第２有機珪素ポリマーとを連結してなる第３有機珪素ポリマーを、複数連結して構成されている。第１有機珪素ポリマーは、分子量が約２０００のポリメチルフェニルシルセスキオキサンである。第２有機珪素ポリマーは、分子量が約１万のポリジメチルフェニルシロキサンである。第１有機珪素ポリマーと第２有機珪素ポリマーとは、シロキサン結合によって、交互に且つ線状に連結されて、第３有機珪素ポリマーを構成している。第３有機珪素ポリマーは、分子量が約５万である。そして、合成高分子化合物Ａは、複数の第３有機珪素ポリマーをアルキレン基によって連結して構成された、三次元の立体構造を有している。【０１３８】
本実施形態の高耐熱導線は、被覆膜を、銅線の外周に押し出し成形して約２２０℃の高温窒素ガス中で硬化させて、作製する。【０１３９】
本実施形態の高耐熱導線は、２０℃での導体抵抗が１．３８Ω／ｋｍ、絶縁抵抗が５５ＭΩ・ｋｍであり、良好な特性を発揮できた。【０１４０】
また、本実施形態の高耐熱導線は、被覆膜が合成高分子化合物Ａを含有しているので、被覆膜が架橋ポリエチレンからなっている通常の絶縁電線に比して、次のような特性を発揮できた。すなわち、柔軟性に富み、配線時の屈曲にフレキシブルに対応でき、したがって、被覆膜にクラック等が発生しない。また、耐熱性に富み、従来の絶縁電線では実現できなかった２８０℃での連続使用を達成できた。また、４１０℃であっても、間欠的使用であれば、熱分解が殆ど発生せず、十分耐えることができた。また、コロナ放電に対する耐性も、大幅に向上できた。更に、銅線と被覆膜との密着性が良いので、高い耐湿性を達成でき、信頼性を向上できた。【０１４１】
また、合成高分子化合物Ａが、紫外線及び可視光線に対する高い透過性を有しているので、導線の被覆工程において気泡やボイド等の存在を容易に光学的に検出することができる。したがって、生産性を向上でき、また、使用時の導線の劣化状況を、目視や光学装置によって非破壊的に容易に観察でき、メンテナンスを著しく容易に実行することができる。【０１４２】
（第１１実施形態）
本実施形態は、第１０実施形態と同じ構成を有する高耐熱導線であるが、本実施形態では、被覆膜を構成する合成高分子化合物Ａが絶縁性セラミックス微粒子を含有している。【０１４３】
絶縁性セラミックスとしては、窒化アルミニウムを用いている。窒化アルミニウム微粒子は、約０．３μｍの粒径を有しており、約２５％ｖｏｌの体積充填率で合成高分子化合物Ａに充填されている。【０１４４】
本実施形態の高耐熱導線によれば、合成高分子化合物Ａが窒化アルミニウム微粒子を含有しているので、熱伝導性を向上でき、第１０実施形態に比して電流容量を約１８％増大できた。更に、窒化アルミニウム微粒子が、インバータサージ等の部分放電による被覆膜の劣化の進展を抑制できるので、第１０実施形態に比して絶縁破壊時間を約１０倍以上長くでき、絶縁破壊寿命を大幅に改善できた。【０１４５】
（第１２実施形態）
本実施形態は、高温環境下で使用される大型産業機械の、給電用ケーブルに使用される、高耐熱導線である。高温環境とは、例えば、溶鉱炉、鍛造装置、圧延機等の、近傍の環境等を言う。【０１４６】
使用電圧は、交流３．３ｋＶである。本実施形態の高耐熱導線は、銅線と、銅線を被覆した被覆膜と、からなっている。銅線は、ニッケルメッキされており、約５ｍｍの直径を有している。被覆膜は、３層構造を有しており、内層である第１被覆膜と、中層である薄い半導電膜と、外層である第２被覆膜と、からなっている。第１被覆膜は、約２．５ｍｍの厚さを有している。第２被覆膜は、約１．５ｍｍの厚さを有している。【０１４７】
第１被覆膜は、第１合成高分子化合物Ａを含有している。第１合成高分子化合物Ａは、第１有機珪素ポリマーと第２有機珪素ポリマーとを連結してなる第３有機珪素ポリマーを、複数連結して構成されている。第１有機珪素ポリマーは、分子量が約１５００のポリメチルフェニルシルセスキオキサンである。第２有機珪素ポリマーは、分子量が約１万のポリジメチルフェニルシロキサンである。第１有機珪素ポリマーと第２有機珪素ポリマーとは、シロキサン結合によって、交互に且つ線状に連結されて、第３有機珪素ポリマーを構成している。第３有機珪素ポリマーは、分子量が約４万である。そして、第１合成高分子化合物Ａは、複数の第３有機珪素ポリマーをアルキレン基によって連結して構成された、三次元の立体構造を有している。【０１４８】
第２被覆膜は、第２合成高分子化合物Ａを含有している。第２合成高分子化合物Ａは、第１有機珪素ポリマーと第２有機珪素ポリマーとを連結してなる第３有機珪素ポリマーを、複数連結して構成されている。第１有機珪素ポリマーは、分子量が約４０００のポリメチルフェニルシルセスキオキサンである。第２有機珪素ポリマーは、分子量が約２万のポリジメチルフェニルシロキサンである。第１有機珪素ポリマーと第２有機珪素ポリマーとは、シロキサン結合によって、交互に且つ線状に連結されて、第３有機珪素ポリマーを構成している。第３有機珪素ポリマーは、分子量が約８万である。そして、第２合成高分子化合物Ａは、複数の第３有機珪素ポリマーをアルキレン基によって連結して構成された、三次元の立体構造を有している。【０１４９】
本実施形態の高耐熱導線は、第１被覆膜、半導電膜、及び第２被覆膜を、銅線の外周に押し出し成形して約２００℃の高温窒素ガス中で硬化させて、作製する。【０１５０】
本実施形態の高耐熱導線は、２０℃での導体抵抗が０．８２Ω／ｋｍ、絶縁抵抗が２５００ＭΩ・ｋｍ、静電容量が０．２６μＦ／ｋｍであり、良好な特性を発揮できた。【０１５１】
本実施形態の高耐熱導線は、被覆膜が第１合成高分子化合物Ａ及び第２合成高分子化合物Ａを含有しているので、被覆膜が架橋ポリエチレンからなっている通常のケーブルに比して、次のような特性を発揮できた。すなわち、柔軟性に富み、配線時の屈曲にフレキシブルに対応でき、したがって、被覆膜にクラック等が発生しない。また、耐熱性に富み、従来のケーブルでは実現できなかった２７５℃での連続使用を達成できた。また、４００℃であっても、間欠的使用であれば、熱分解が殆ど発生せず、十分耐えることができた。また、コロナ放電に対する耐性も、大幅に向上できた。更に、銅線と被覆膜との密着性が良いので、高い耐湿性を達成でき、信頼性を向上できた。【０１５２】
（第１３実施形態）
本実施形態は、第１２実施形態と同じ構成を有する高耐熱導線であるが、本実施形態では、第１被覆膜を構成する第１合成高分子化合物Ａ及び第２被覆膜を構成する第２合成高分子化合物Ａがそれぞれ絶縁性セラミックス微粒子を含有している。【０１５３】
絶縁性セラミックスとしては、窒化アルミニウムを用いている。窒化アルミニウム微粒子は、約０．１μｍの粒径を有しており、約１６％ｖｏｌの体積充填率で第１合成高分子化合物Ａ及び第２合成高分子化合物Ａのそれぞれに充填されている。【０１５４】
本実施形態の高耐熱導線によれば、第１合成高分子化合物Ａ及び第２合成高分子化合物Ａがそれぞれ窒化アルミニウム微粒子を含有しているので、熱伝導性を向上でき、第１２実施形態に比して電流容量を約１３％増大できた。更に、窒化アルミニウム微粒子が、インバータサージ等の部分放電による被覆膜の劣化の進展を抑制できるので、第１２実施形態に比して絶縁破壊時間を約１０倍以上長くでき、絶縁破壊寿命を大幅に改善できた。【０１５５】
また、第１合成高分子化合物Ａ及び第２合成高分子化合物Ａが、紫外線及び可視光線に対する高い透過性を有しているので、導線の被覆工程において気泡やボイド等の存在を容易に光学的に検出することができる。したがって、生産性を向上でき、また、使用時の導線の劣化状況を、目視や光学装置によって非破壊的に容易に観察でき、メンテナンスを著しく容易に行うことができる。【０１５６】
（別の実施形態）
本発明は、更に次に示すような構成を採用してもよい。
（１）本発明は、内鉄形又は外鉄形のいずれの変圧器にも適用できる。
（２）本発明は、単相又は三相のいずれの変圧器にも適用できる。
（３）本発明は、金属ケースに収納された変圧器、ケースにモールド封入された変圧器、柱上変圧器、又は路上変圧器にも、適用できる。
（４）本発明は、定格容量において、例えば、７万〜２２万Ｖ級の大容量のモールド変圧器や１０〜１００ＭＷ級の大容量のモールド変圧器にも、適用できる。
（５）本発明は、小型化及び軽量化に好適であるので、電車や電気自動車等の車両用変圧器や事故時の応急用可搬型変圧器に適用することによって、大きな利点を得ることができる。
（６）本発明は、空芯リアクトル以外に鉄心リアクトルにも適用できる。また、直列リアクトル、分路リアクトル、消弧リアクトル、中性点リアクトル、直流リアクトルにも適用できる。
（７）本発明の被覆された導線、すなわち合成高分子化合物Ａで被覆された導線は、モータ、発電機等の各種の電磁コイルを構成する場合にも使用でき、高耐熱性という特性を発揮できる。
（８）電流トランスフォーマ（ＣＴ）や電圧トランスフォーマ（ＶＴ）等の変成器、電流測定用のロゴスキーコイル等にも適用でき、高耐熱性という特性を発揮できる。
（９）絶縁性セラミックスとしては、酸化ベリリウム、アルミナ、炭化珪素、ダイヤモンド、窒化ホウ素、又は窒化ケイ素を、用いることができる。
【産業上の利用可能性】
【０１５７】
本発明は、変圧器やリアクトルのような高耐熱電磁機器において、良好な経済性及び省資源化を達成できるので、産業上の利用価値が大である。
【図１】
2007010988.tif 000002
【図２】
2007010988.tif 000003
【国際調査報告】
2007010988.tif 000004
2007010988.tif 000005
2007010988.tif 000006